(57)【要約】 【課題】  発泡吸着層２／支持体１／粘着剤層３からなるタイルカーペット固定用テープにおいて、タイルカーペットを剥離したときに、発泡吸着層が破壊されないようにする。【解決手段】  この固定テープの発泡吸着層２は、カルボキシル基を含有するアクリル酸エステル系重合体及びカルボキシル基を含有するスチレンブタジエン共重合体を、分子内に二つ以上のアジリジン基又はエポキシ基を有する架橋剤によって架橋された樹脂よりなる。そして、アクリル酸エステル系重合体／スチレンブタジエン共重合体＝０．３〜２．０（質量比）である。発泡吸着層２に、タイルカーペットの塩化ビニル樹脂製バッキング材を当接圧着し吸着させて、タイルカーペットを敷設固定する。発泡吸着層２とバッキング材とは親和性が低く、長期間吸着させていても、接着力が高くならない。したがって、タイルカーペットを剥離しても、発泡吸着層が破壊されるようなことはない。【選択図】  図１
2012029958.tif 000002
【特許請求の範囲】
【請求項１】
裏面が塩化ビニル樹脂製バッキング材よりなるタイルカーペットを床面に固定する際に使用するタイルカーペット固定用テープ又はシートであって、
前記タイルカーペット固定用テープ又はシートは、支持体の片面に発泡吸着層が設けられ、他面に粘着層が設けられており、
前記粘着層は、前記床面に貼着されるものであり、
前記発泡吸着層は、前記塩化ビニル樹脂製バッキング材に当接吸着されるものであり、
前記発泡吸着層の素材は、カルボキシル基を含有する（メタ）アクリル酸エステル系重合体とカルボキシル基を含有するスチレンブタジエン共重合体の混合物が、分子内に二つ以上のアジリジン基又はエポキシ基を有する架橋剤によって架橋された樹脂よりなり、該（メタ）アクリル酸エステル系重合体と該スチレンブタジエン共重合体の質量比は、（メタ）アクリル酸エステル系重合体／スチレンブタジエン共重合体＝０．３〜２．０であることを特徴とするタイルカーペット固定用テープ又はシート。
【請求項２】
粘着剤層がアクリル系粘着剤よりなる請求項１記載のタイルカーペット固定用テープ又はシート。
【請求項３】
カルボキシル基を含有する（メタ）アクリル酸エステル系重合体エマルジョン、カルボキシル基を含有するスチレンブタジエン共重合体エマルジョン及び分子内に二つ以上のアジリジン基又はエポキシ基を有する架橋剤を混合してなり、該（メタ）アクリル酸エステル系重合体と該スチレンブタジエン共重合体の質量比が、（メタ）アクリル酸エステル系重合体／スチレンブタジエン共重合体＝０．３〜２．０である混合エマルジョンを発泡させてなる発泡混合エマルジョンを、担体上に塗布した後、該発泡混合エマルジョン中の水を蒸発させると共に、該（メタ）アクリル酸エステル系重合体及び該スチレンブタジエン共重合体を該架橋剤によって架橋させることを特徴とする発泡吸着層の製造方法。
【発明の詳細な説明】
【技術分野】
【０００１】
本発明は、タイルカーペットを床面等に敷設固定する際に用いるテープ又はシートに関するものである。
【背景技術】
【０００２】
従来より、事務所、店舗及び家庭において、装飾や騒音防止等の目的で、主として床面にカーペットを敷設することが行われている。カーペットは一般的に幅広の巻物の形態で供給され、それを広げて床面に敷設している。
【０００３】
近年、幅広の巻物の形態で供給される従来のカーペットに代えて、タイルカーペットを用いることが多くなっている。タイルカーペットは、小さな四角形や六角形等の形状を持つものであり、これを多数枚床面に敷き詰めて、使用するものである。そして、一般的には、バッキング材として塩化ビニル樹脂が用いられており、裏面に塩化ビニル樹脂製シートが貼着されてなるものである。タイルカーペットは従来のカーペットに比べて、その組合せにより、床面に任意の模様を創出しうるという利点や、敷設カーペットの一部が汚れた場合、汚れたタイルカーペットのみを取り替えればよいという利点があり、好ましいものである。
【０００４】
タイルカーペットを床面に敷設固定するには、従来より、接着剤や両面粘着テープを用いている。しかしながら、接着剤や両面粘着テープで固定すると、タイルカーペットを取り替える際、床面に残存した接着剤や両面粘着テープを除去しなければならず、取り替え作業が煩わしいという欠点があった。
【０００５】
このため、支持体の片面に粘着剤層が設けられ、他の片面に未加硫ゴム層が設けられてなる固定用テープ又はシートが提案されている（特許文献１）。すなわち、この固定用テープ又はシートは、床面に粘着剤層を貼着した後、タイルカーペットの裏面を未加硫ゴム層に当接させると、未加硫ゴム層の粘着力によって、タイルカーペットが固定されるというものである。そして、タイルカーペットを取り替える際には、未加硫ゴム層からタイルカーペットを剥離した後、新しいタイルカーペットを未加硫ゴム層に当接させるというものである。したがって、固定用テープ又はシートを床面から除去することなく、タイルカーペットを取り替えることができるのである。
【０００６】
【特許文献１】特開平４−３６７６２７号公報
【発明の概要】
【発明が解決しようとする課題】
【０００７】
しかしながら、特許文献１に記載されている固定用テープ又はシートをタイルカーペットに適用すると、長期間の使用に耐えられないという欠点があった。すなわち、長期間使用していると、タイルカーペットの裏面の塩化ビニル樹脂製シートと未加硫ゴム層との接着力が強くなりすぎて、固定用テープ又はシートからタイルカーペットを剥離しても、未加硫ゴム層の一部が塩化ビニル樹脂製シートに付着したまま残存する。このため、固定用テープ又はシートの未加硫ゴム層は当初の表面状態が破壊され、新しいタイルカーペットを当接しても粘着力が不十分で、もはや固定できないということがあった。
【０００８】
このため、本発明者は、塩化ビニル樹脂製シートと未加硫ゴム層との接着力が強くなりすぎる原因を検討した。その結果、塩化ビニル樹脂製シートと未加硫ゴム層との親和性が強すぎて、未加硫ゴム層と塩化ビニル樹脂製シートとが、その界面で相溶するからであることが判明した。
【０００９】
そこで、本発明者は、塩化ビニル樹脂製シートに対して親和性が悪いけれども、それを十分に固定しうる層を得るべく、種々研究を行った。その結果、特定の重合体の混合物を特定の架橋剤で架橋してなる樹脂が、この要求を満たすことを見出し、本発明に到達した。
【課題を解決するための手段】
【００１０】
すなわち、本発明は、裏面が塩化ビニル樹脂製バッキング材よりなるタイルカーペットを床面に固定する際に使用するタイルカーペット固定用テープ又はシートであって、前記タイルカーペット固定用テープ又はシートは、支持体の片面に発泡吸着層が設けられ、他面に粘着層が設けられており、前記粘着層は、前記床面に貼着されるものであり、前記発泡吸着層は、前記塩化ビニル樹脂製バッキング材に吸着されるものであり、前記発泡吸着層の素材は、カルボキシル基を含有する（メタ）アクリル酸エステル系重合体とカルボキシル基を含有するスチレンブタジエン共重合体の混合物が、分子内に二つ以上のアジリジン基又はエポキシ基を有する架橋剤によって架橋された樹脂よりなり、該（メタ）アクリル酸エステル系重合体と該スチレンブタジエン共重合体の質量比は、（メタ）アクリル酸エステル系重合体／スチレンブタジエン共重合体＝０．３〜２．０であることを特徴とするタイルカーペット固定用テープ又はシートに関するものである。また、このタイルカーペット固定用テープ又はシートに用いられている発泡吸着層の製造方法に関するものである。
【００１１】
本発明に係る固定用テープ又はシートは、支持体１の片面に発泡吸着層２が設けられており、支持体１の他面に粘着剤層３が設けられている。支持体１としては、従来公知のものが用いられ、たとえば織物、編物、不織布、合成樹脂製フィルム等が用いられる。本発明においては、手切れ性のよい織物や合成樹脂製フィルムを用いるのが好ましい。支持体１の厚さは１０〜２００μｍ程度である。粘着剤層３は、従来公知の粘着剤よりなるもので、たとえばアクリル系粘着剤又は合成ゴム系粘着剤等を主成分とするものである。また、粘着剤層３の厚さは、１０〜１００μｍ程度である。
【００１２】
本発明は発泡吸着層２に特徴を有するものであり、発泡吸着層２は、架橋された（メタ）アクリル酸エステル系重合体とスチレンブタジエン共重合体からなる。発泡吸着層２は、多数の気泡４，４，・・を有しており、それが微小吸盤となって、塩化ビニル製バッキング材に吸着する。なお、発泡吸着層２の厚さは、５０〜３００μｍ程度である。
【００１３】
発泡吸着層２中の（メタ）アクリル酸エステル系重合体は粘着力があり、発泡吸着層２の塩化ビニル樹脂製バッキング材への吸着をより強固にするために用いられる。（メタ）アクリル酸エステル系重合体としては、公知のものが用いられ、たとえば、（メタ）アクリル酸と、（メタ）アクリル酸エチル、（メタ）アクリル酸ブチル或いは（メタ）アクリル酸ヘキシル等との共重合体が用いられる。（メタ）アクリル酸を必須成分として共重合することによって、（メタ）アクリル酸エステル系重合体にカルボキシル基を導入することができる。なお、（メタ）アクリル酸以外のカルボキシル基含有モノマーを用いて共重合して得られたカルボキシル基含有（メタ）アクリル酸エステル系重合体を用いても良いことは言うまでもない。
【００１４】
発泡吸着層２中のスチレンブタジエン共重合体は、塩化ビニル樹脂との密着性を阻害し、発泡吸着層２と塩化ビニル樹脂製バッキング材との親和性を低下するために用いられる。スチレンブタジエン共重合体としては、スチレンとブタジエンとカルボキシル基含有モノマーを共重合したものが用いられる。カルボキシル基含有モノマーとしては、（メタ）アクリル酸、コハク酸又はフタル酸等が用いられる。
【００１５】
（メタ）アクリル酸エステル系重合体とスチレンブチジエン共重合体は、分子内に二つ以上のアジリジン基又はエポキシ基を有する架橋剤によって架橋されている。すなわち、（メタ）アクリル酸エステル系重合体が有しているカルボキシル基及びスチレンブタジエン共重合体が有しているカルボキシル基が反応点となって、架橋剤によって架橋されている。したがって、（メタ）アクリル酸エステル系重合体同士、スチレンブタジエン共重合体同士及び（メタ）アクリル酸エステル重合体とスチレンブタジエン共重合体とは、各々、無作為に架橋されている。アジリジン基又はエポキシ基以外の反応性基を持つ架橋剤、たとえばイソシアネート基、オキサゾリン基又はカルボジイミド基等を分子内に二つ以上有する架橋剤による架橋では、発泡吸着層２と塩化ビニル樹脂製バッキング材との親和性を十分に低下できない。分子内に二つ以上のアジリジン基を有する架橋剤としては、ジフェニルメタン−４，４’−ビス（１−アジリジンカーボキサミド）、トリメチロールプロパントリ−β−アジリジニルプロピオネート、テトラメチロールメタントリ−β−アジリジニルプロピオネート、トルエン−２，４−ビス（１−アジリジンカーボキサミド) 、トリエチレンメラミン、ビスイソフタロイル−１−（２−メチルアジリジン) 、トリス−１−（２−メチルアジリジン) フォスフィン、トリメチロールプロパントリ−β−（２−メチルアジリジン) プロピオネート等が挙げられる。また、分子内に二つ以上のエポキシ基を有する架橋剤としては、ソルビトールポリグリシジルエーテル、エチレングリコールグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル) シクロヘキサン、Ｎ，Ｎ，Ｎ’，Ｎ’−テトラグリシジル−ｍ−キシリレンジアミン、Ｎ，Ｎ，Ｎ’，Ｎ’−テトラグリシジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリン等が挙げられる。
【００１６】
（メタ）アクリル酸エステル系重合体とスチレンブタジエン共重合体との配合割合は、質量比で、（メタ）アクリル酸エステル系重合体／スチレンブタジエン共重合体＝０．３〜２．０である。アクリル酸エステル系重合体の配合割合が、この範囲を超えて少ないと、発泡吸着層２と塩化ビニル樹脂製バッキング材との吸着力が低下し、タイルカーペットの固定が不十分になる。スチレンブタジエン共重合体の配合割合が、この範囲を超えて少ないと、発泡吸着層２と塩化ビニル樹脂製バッキング材との親和性が高くなり、接着力が強くなって、剥離するときに発泡吸着層２が塩化ビニル樹脂製バッキング材に付着し、発泡吸着層２が破壊される。
【００１７】
本発明で用いる発泡吸着層２の製造方法は、たとえば、以下のとおりである。すなわち、カルボキシル基を含有する（メタ）アクリル酸エステル系重合体エマルジョンと、カルボキシル基を含有するスチレンブタジエン共重合体エマルジョン及び分子内に二つ以上のアジリジン基又はエポキシ基を有する架橋剤を混合してなり、該（メタ）アクリル酸エステル系重合体と該スチレンブタジエン共重合体の質量比が、（メタ）アクリル酸エステル系重合体／スチレンブタジエン共重合体＝０．３〜２．０である混合エマルジョンを発泡させてなる発泡混合エマルジョンを、担体上に塗布した後、該発泡混合エマルジョン中の水を蒸発させると共に、該（メタ）アクリル酸エステル系重合体及び該スチレンブタジエン共重合体を該架橋剤によって架橋させることを特徴とするものである。
【００１８】
まず、（メタ）アクリル酸エステル系重合体エマルジョン、スチレンブタジエン共重合体エマルジョン及び分子内に二つ以上のアジリジン基又はエポキシ基を有する架橋剤を準備する。そして、これらを均一に混合して混合エマルジョンを得る。ここで、（メタ）アクリル酸エステル系重合体エマルジョン中の（メタ）アクリル酸エステル系重合体及びスチレンブタジエン共重合体エマルジョン中のスチレンブタジエン共重合体には、カルボキシル基が導入されている。カルボキシル基は架橋剤との反応点となるものである。（メタ）アクリル酸エステル系重合体とスチレンブタジエン共重合体の配合割合は、（メタ）アクリル酸エステル系重合体／スチレンブタジエン共重合体＝０．３〜２．０である。かかる配合割合とする理由は上記したとおりである。
【００１９】
混合エマルジョンを発泡機等を使用して発泡させ、発泡混合エマルジョンとする。発泡倍率は任意であるが、たとえば、１．２〜３．０倍程度である。発泡混合エマルジョンは、剥離紙等の担体上に塗布される。塗布後、加熱して発泡混合エマルジョン中の水を蒸発させ、そして（メタ）アクリル酸エステル系重合体及びスチレンブタジエン共重合体を架橋剤によって架橋する。これにより、発泡吸着層２を得ることができる。担体上の発泡吸着層２は支持体１に貼り合わされ、さらに支持体１の他面に粘着剤層を設けて、本発明に係る固定用テープ又はシートが得られるのである。なお、担体として支持体１をそのまま用いれば、発泡吸着層２を支持体に貼り合わせる必要はなくなる。
【００２０】
本発明に係るタイルカーペット固定用テープ又はシートの使用方法は、粘着剤層３を床面等に貼着した後、発泡吸着層２にタイルカーペットの塩化ビニル樹脂製バッキング材が当接するように圧着して敷設する。そうすると、塩化ビニル樹脂製バッキング材は発泡吸着層２に吸着され固定される。なお、固定用シートの場合は、タイルカーペットの塩化ビニル樹脂製バッキング材の全体に適用すればよい。また、固定用テープの場合は、タイルカーペットの塩化ビニル樹脂製バッキング材の辺縁のみに適用すれば、十分に固定される。
【発明の効果】
【００２１】
本発明に係るタイルカーペット固定用テープ又はシートを用いて、粘着剤層を床面に貼着した後、発泡吸着層がタイルカーペットの塩化ビニル樹脂製バッキング材に当接するようにして圧着し、タイルカーペットを敷設すると、タイルカーペットの取り替え時に、タイルカーペットを発泡吸着層から剥がしても、発泡吸着層とタイルカーペットの塩化ビニル樹脂製バッキング材との接着力が強くなく、発泡吸着層が破壊されることなく、剥離することができる。したがって、新しいタイルカーペットを再度発泡吸着層に当接して圧着すれば、発泡吸着層が破壊されていないため、十分に固定された状態で敷設できる。よって、タイルカーペット固定用テープ又はシートを除去して取り替える必要がなく、タイルカーペットの取り替え作業を合理化しうるという効果を奏する。
【００２２】
以下、本発明を実施例に基づいて説明するが、実施例に限定されるものではない。本発明は、タイルカーペット固定用テープ又はシートに、特定の発泡吸着層を用いると、発泡吸着層からタイルカーペットの塩化ビニル樹脂製バッキング材を剥がすときに、発泡吸着層を破壊することなく剥離しうるとの知見に基づくものとして解釈されるべきである。
【００２３】
実施例１
以下の組成よりなる混合エマルジョンを準備した。
カルボキシル基を含有するスチレンブタジエン共重合体ラテックス（日本エイアンドエル社製、商品名「ＮＳＡ−２３」、固形分４８質量％、ガラス転移点−５８℃）
５０質量部
カルボキシル基を含有するアクリル酸エステル系重合体エマルジョン（新中村化学工業社製、商品名「ＲＢ−５００ＨＮ」、固形分５９質量％、ガラス転移点−２０℃）
５０質量部
ジフェニルメタン−４，４’−ビス（１−アジリジンカーボキサミド）（明成化学工業社製、商品名「ＳＵ−１２５Ｆ」）                              １．２５質量部
整泡剤（サンノプコ社製、商品名「ＤＣ１００Ａ」）                  ４質量部
この混合エマルジョン中のアクリル酸エステル系重合体とスチレンブタジエン共重合体の質量比は、アクリル酸エステル系重合体／スチレンブタジエン共重合体＝１．２である。
【００２４】
この混合エマルジョンを均一に撹拌混合した後、発泡機を使用して発泡倍率２．０倍に機械発泡させた後、剥離紙の片面全面に塗布し、加熱乾燥して発泡吸着層を得た。この発泡吸着層の厚さは約２００μｍであった。発泡吸着層上に支持体であるポリエチレンクロス（萩原工業社製、商品名「ＰＥラミクロスＮＡＴＵＲＡＬ（２５Ｕ／３５ＷＫ）」）を積層接着し、剥離紙／発泡吸着層／支持体の順に積層された三層構造物を得た。
【００２５】
一方、工程紙である剥離ライナー上に、アクリル系粘着剤（コニシ社製、商品名「ボンドＫＨ８０」）を塗布し、加熱乾燥して厚さ約３０μｍの粘着剤層を得た。この粘着剤層を、前記三層構造物の支持体面（発泡吸着層が積層されていない面）に、工程紙である剥離ライナーを剥離しながら転写して、剥離紙が外側になるようにして巻き取りながら、幅２ｃｍにスリットして、タイルカーペット固定用テープを得た。
【００２６】
実施例２
カルボキシル基を含有するスチレンブタジエン共重合体ラテックスを８０質量部に変更し、かつ、カルボキシル基を含有するアクリル酸エステル系重合体エマルジョンを２０質量部に変更した他は、実施例１と同様にしてタイルカーペット固定用テープを得た。なお、混合エマルジョン中のアクリル酸エステル系重合体とスチレンブタジエン共重合体の質量比は、アクリル酸エステル系重合体／スチレンブタジエン共重合体＝０．３である。
【００２７】
実施例３
カルボキシル基を含有するスチレンブタジエン共重合体ラテックスを４０質量部に変更し、かつ、カルボキシル基を含有するアクリル酸エステル系重合体エマルジョンを６０質量部に変更した他は、実施例１と同様にしてタイルカーペット固定用テープを得た。なお、混合エマルジョン中のアクリル酸エステル系重合体とスチレンブタジエン共重合体の質量比は、アクリル酸エステル系重合体／スチレンブタジエン共重合体＝１．８である。
【００２８】
比較例１
カルボキシル基を含有するスチレンブタジエン共重合体ラテックスを３０質量部に変更し、かつ、カルボキシル基を含有するアクリル酸エステル系重合体エマルジョンを７０質量部に変更した他は、実施例１と同様にしてタイルカーペット固定用テープを得た。なお、混合エマルジョン中のアクリル酸エステル系重合体とスチレンブタジエン共重合体の質量比は、アクリル酸エステル系重合体／スチレンブタジエン共重合体＝２．９である。
【００２９】
比較例２
カルボキシル基を含有するスチレンブタジエン共重合体ラテックスを２５質量部に変更し、かつ、カルボキシル基を含有するアクリル酸エステル系重合体エマルジョンを７５質量部に変更した他は、実施例１と同様にしてタイルカーペット固定用テープを得た。なお、混合エマルジョン中のアクリル酸エステル系重合体とスチレンブタジエン共重合体の質量比は、アクリル酸エステル系重合体／スチレンブタジエン共重合体＝３．７である。
【００３０】
比較例３
カルボキシル基を含有するスチレンブタジエン共重合体ラテックスを１０質量部に変更し、かつ、カルボキシル基を含有するアクリル酸エステル系重合体エマルジョンを９０質量部に変更した他は、実施例１と同様にしてタイルカーペット固定用テープを得た。なお、混合エマルジョン中のアクリル酸エステル系重合体とスチレンブタジエン共重合体の質量比は、アクリル酸エステル系重合体／スチレンブタジエン共重合体＝１１．１である。
【００３１】
比較例４
カルボキシル基を含有するスチレンブタジエン共重合体ラテックスを使用せずに、かつ、カルボキシル基を含有するアクリル酸エステル系重合体エマルジョンを１００質量部に変更した他は、実施例１と同様にしてタイルカーペット固定用テープを得た。
【００３２】
比較例５
カルボキシル基を含有するスチレンブタジエン共重合体ラテックスを１００質量部に変更し、かつ、カルボキシル基を含有するアクリル酸エステル系重合体エマルジョンを使用しない他は、実施例１と同様にしてタイルカーペット固定用テープを得た。
【００３３】
［タイルカーペットの剥離試験］
ケイ酸カルシウム板のほぼ中央部に、実施例１〜３及び比較例１〜５で得られた２ｃｍ幅の各タイルカーペット固定用テープを、その粘着剤層がケイ酸カルシウム板に当接するようにして、４０ｃｍ×４０ｃｍの額縁状に貼着した。そして、タイルカーペット固定用テープの剥離紙を剥がして、発泡吸着層を露出させ、そこに４０ｃｍ×４０ｃｍのタイルカーペット（住江織物社製、商品名「スミグリーン  ＳＧ−１００」）の塩化ビニル樹脂製バッキング材が当接するように敷設して、試験体を得た。得られた試験体を７０℃オーブン中に２週間放置して、その後、タイルカーペットを発泡吸着層から剥離した。そして、剥離した後の発泡吸着層の状態を、以下の基準により評価した。この結果を表１に示した。
○・・・発泡吸着層が塩化ビニル樹脂製バッキング材に付着せず、発泡吸着層の破壊は        見られなかった。
×・・・発泡吸着層の一部が塩化ビニル樹脂製バッキング材に付着し、発泡吸着層の破        壊が見られた。
【００３４】
［タイルカーペットのずれ試験］
ケイ酸カルシウム板、実施例１〜３及び比較例１〜５で得られた２ｃｍ幅の各タイルカーペット固定用テープ及びタイルカーペットを、０℃雰囲気下で２４時間放置した後、同環境下で、発泡吸着層の剥離試験で用いたのと同様の試験体を得た。試験体のタイルカーペット表面に足で剪断方向に力を加えて、タイルカーペットのずれを以下の基準で評価した。この結果を表１に示した。
○・・・タイルカーペットのずれが見られない。
×・・・タイルカーペットにずれが見られる。
【００３５】
［表１］
━━━━━━━━━━━━━━━━━━━━━━━━━━━━━━━━━━━
タイルカーペットの剥離試験    タイルカーペットのずれ試験
━━━━━━━━━━━━━━━━━━━━━━━━━━━━━━━━━━━
実施例１              ○                            ○
実施例２              ○                            ○
実施例３              ○                            ○
比較例１              ×                            ○
比較例２              ×                            ○
比較例３              ×                            ○
比較例４              ×                            ○
比較例５              ○                            ×
━━━━━━━━━━━━━━━━━━━━━━━━━━━━━━━━━━━
【００３６】
表１の結果から、発泡吸着層中のアクリル酸エステル系重合体／スチレンブタジエン共重合体＝０．３〜１．８の範囲内であると、タイルカーペットの剥離時に発泡吸着層が破壊されにくいことが分かる。また、アクリル酸エステル系重合体／スチレンブタジエン共重合体＝２．９以上であると、タイルカーペットの剥離時に発泡吸着層が破壊されやすくなることが分かる。さらに、発泡吸着層にアクリル酸エステル系重合体を使用しない場合は、タイルカーペットの固定が不十分になることが分かる。
【００３７】
実施例４
ジフェニルメタン−４，４’−ビス（１−アジリジンカーボキサミド）に代えて、ソルビトールポリグリジシルエーテル（阪本薬品工業社製、商品名「ＳＲ−ＳＥＰ」）を使用する他は、実施例１と同様にしてタイルカーペット固定用テープを得た。
【００３８】
比較例６
ジフェニルメタン−４，４’−ビス（１−アジリジンカーボキサミド）に代えて、水分散型ポリイソシアネート（日本ポリウレタン工業社製、商品名「アクアネート２００」）を使用する他は、実施例１と同様にしてタイルカーペット固定用テープを得た。
【００３９】
比較例７
ジフェニルメタン−４，４’−ビス（１−アジリジンカーボキサミド）に代えて、カルボジイミド基を持つ架橋剤（日清紡社製、商品名「カルボジライトＶ−０２」）を使用する他は、実施例１と同様にしてタイルカーペット固定用テープを得た。
【００４０】
比較例８
ジフェニルメタン−４，４’−ビス（１−アジリジンカーボキサミド）に代えて、オキサゾリン基を持つ架橋剤（日本触媒社製、商品名「エポクロスＫ−２０１０Ｅ」）を使用する他は、実施例１と同様にしてタイルカーペット固定用テープを得た。
【００４１】
実施例４及び比較例６〜８で得られた２ｃｍ幅の各タイルカーペット固定用テープを用いて、前記と同一のタイルカーペットの剥離試験及びタイルカーペットのずれ試験を行った。その結果を表２に示した。
【００４２】
［表２］
━━━━━━━━━━━━━━━━━━━━━━━━━━━━━━━━━━━
タイルカーペットの剥離試験    タイルカーペットのずれ試験
━━━━━━━━━━━━━━━━━━━━━━━━━━━━━━━━━━━
実施例４              ○                            ○
比較例６              ×                            ○
比較例７              ×                            ○
比較例８              ×                            ○
━━━━━━━━━━━━━━━━━━━━━━━━━━━━━━━━━━━
【００４３】
表２の結果から、架橋剤として、アジリジン基又はエポキシ基以外の反応基を持つもの、具体的にはイソシアネート基、カルボジイミド基及びオキサゾリン基を持つものを使用すると、タイルカーペットの剥離時に発泡吸着層が破壊されやすくなることが分かる。
【００４４】
実施例５
ジフェニルメタン−４，４’−ビス（１−アジリジンカーボキサミド）の配合量を０．５質量部に変更した他は、実施例１と同様にしてタイルカーペット固定用テープを得た。
【００４５】
実施例６
ジフェニルメタン−４，４’−ビス（１−アジリジンカーボキサミド）の配合量を５質量部に変更した他は、実施例１と同様にしてタイルカーペット固定用テープを得た。
【００４６】
比較例９
ジフェニルメタン−４，４’−ビス（１−アジリジンカーボキサミド）を使用しない他は、実施例１と同様にしてタイルカーペット固定用テープを得た。
【００４７】
実施例５、６及び比較例９で得られた２ｃｍ幅の各タイルカーペット固定用テープを用いて、前記と同一のタイルカーペットの剥離試験及びタイルカーペットのずれ試験を行った。その結果を表３に示した。
【００４８】
［表３］
━━━━━━━━━━━━━━━━━━━━━━━━━━━━━━━━━━━
タイルカーペットの剥離試験    タイルカーペットのずれ試験
━━━━━━━━━━━━━━━━━━━━━━━━━━━━━━━━━━━
実施例５              ○                            ○
実施例６              ○                            ○
比較例９              ×                            ○
━━━━━━━━━━━━━━━━━━━━━━━━━━━━━━━━━━━
【００４９】
表３の結果から、架橋剤の使用量は、アクリル酸エステル系重合体及びスチレンブタジエン共重合体が架橋される程度であれば、少量であっても、タイルカーペットの剥離時に発泡吸着層の破壊を防止しうることが分かる。なお、架橋剤を使用しないと、タイルカーペットの剥離時に塩化ビニル樹脂製バッキング材に付着し、発泡吸着層の破壊を防止できない。
【図面の簡単な説明】
【００５０】
【図１】本発明の一例に係るタイルカーペット固定用テープ又はシートの断面図である。
【符号の説明】
【００５１】
１  支持体
２  吸着発泡層
３  粘着剤層
【図１】
2012029958.tif 000003